(57)【要約】【課題】  無機建材への含浸性、低揮発性有機溶剤（低ＶＯＣ）で環境対応に優れ、強度、耐水性、上塗り付着性等に優れた無機建材用のシーラー組成物を提供すること。【解決手段】式（１）及び／又は式（２）で示されるラジカル重合性不飽和単量体（Ａ）、及びポリイソシアネート化合物（Ｂ）を含有する固形分９０％以上のシーラー組成物であり、また塗装物品。光重合開始剤（Ｃ）を含有する１項に記載の固形分９０重量％以上のシーラー組成物と、ポリオール（Ｄ）を含有する１項又は２項に記載の固形分９０重量％以上のシーラー組成物に関し、さらにこのシーラー組成物を用いた塗装方法と塗装された物品も包含する。式（１）【化１】2006022172.tif 000016式（２）【化２】2006022172.tif 000017【選択図】      なし【特許請求の範囲】
【請求項１】
下記式（１）のラジカル重合性不飽和単量体及び／又は式（２）のラジカル重合性不飽和単量体を含むラジカル重合性不飽和単量体（Ａ）、及びポリイソシアネート化合物（Ｂ）を含有する固形分９０％以上のシーラー組成物。
式（１）
【化１】
2006022172.tif 000014
（式中、Ｒ１は水素原子又はＣＨ３−、Ｒ２は−Ｃ２Ｈ４−又は−Ｃ３Ｈ６−、Ｒ３は水素原子、又はＣ１〜Ｃ９のアルキル基を表し、ｎは１〜１５の整数を表す）
式（２）
【化２】
2006022172.tif 000015
（式中、Ｒ４は同一でも相異なってもよい水素原子又はＣＨ３−を表し、Ｒ５は−Ｃ２Ｈ４−又は−Ｃ３Ｈ６−、ｍは１〜１５の整数を表す）
【請求項２】
光重合開始剤（Ｃ）を含有する、請求項１に記載された固形分９０重量％以上のシーラー組成物。
【請求項３】
ポリオール（Ｄ）を含有する、請求項１又は２に記載された固形分９０重量％以上のシーラー組成物。
【請求項４】
ラジカル重合性不飽和単量体が、不飽和単量体（Ａ）の固形分合計１００重量部に対し、３０重量部以下の他のラジカル重合性不飽和単量体を含む、請求項１に記載された固形分９０％以上のシーラー組成物。
【請求項５】
無機建材に、請求項１ないし４のいずれか１項に記載された固形分９０重量％以上のシーラー組成物を塗布し、さらに上塗り塗料を塗り重ねることを特徴とする塗膜形成方法。
【請求項６】
請求項５に記載された塗膜形成方法によって塗膜を形成して得られた塗装物品。
【発明の詳細な説明】
【技術分野】
【０００１】
本発明は、無機建材への含浸性、揮発性有機化合物の低減（以下、低ＶＯＣと略することあり）、耐水性、及び上塗り付着性等に優れる固形分９０重量％以上のシーラー組成物と、これを用いた塗装方法及び塗装物品塗膜形成方法に関する。
【背景技術】
【０００２】
無機建材は、建築材料、土木材料、工業材料として使われており、詳しくは、珪酸カルシウム板、石綿セメント板、木片セメント板、パルプセメント板、軽量気泡コンクリート板等が挙げられる。このような無機建材の強度アップや上塗り塗料の付着性向上の為にシーラーが塗布されて無機建材が製造されている。
従来、無機建材に用いるシーラー組成物としては、塩化ビニル樹脂を用いた有機溶剤型のシーラー組成物、ポリイソシアネート化合物、例えば、トリレンジイソシアネート、キシリレンジイソシアネート、及びジフェニルメタン−４，４'−ジイソシアネート（通常「ＭＤＩ」と呼ばれる）等を用いた湿式硬化型のシーラー組成物、並びに水酸基含有樹脂にポリイソシアネート化合物を配合してなる２液型ウレタン樹脂系のシーラー組成物等が多く使用されてきた。しかし有機溶剤の空気中への揮散や、廃棄リサイクル時において塩素にかかわる公害問題が問題点となってきた。
その対策として、変性エポキシ樹脂を分散安定樹脂とし、アクリル変性エポキシ樹脂を水分散せしめてなるエポキシ樹脂系エマルション、及びアミン硬化剤を含む水性塗料組成物がある（特許文献１）。
他に、無機建材に、水分散性ポリイソシアネートを塗装して含浸させる無機建材用のシーラーの塗膜形成方法に関する提案がある（特許文献２）。
他に、コア・シェル型ビニル系樹脂エマルションを含有する水性シーラーであり、該コア・シェル型ビニル系樹脂がシェル部を構成するモノマー成分として、分子末端に炭素数１０以上のアルキル基を有する長鎖アクリル系モノマーを必須成分として含有する発明がある（特許文献３）。
しかしこれらの水性シーラーに関する発明は、環境対応型であるものの、例えば、珪酸カルシウム板、石綿セメント板、パルプセメント板、軽量気泡コンクリート板などの無機建材には、シーラー組成物を無機建材の内部（表層から２００μｍ以上）まで均一に含浸することが困難で、素材の強度や塗膜性能が不十分であった。
【特許文献１】特開２００１−２３９５１７号公報
【特許文献２】特開２００２−１４６３４０号公報
【特許文献３】特開２００３−１１９４５６号公報
【発明の開示】
【発明が解決しようとする課題】
【０００３】
無機建材への含浸性に優れ、揮発性有機化合物の低減（低ＶＯＣ）、耐水性、及び上塗り付着性等が優れたシーラー組成物を提案することである。
【課題を解決するための手段】
【０００４】
本発明者らは上記課題を解決すべく鋭意検討を重ねた結果、特定のラジカル重合性不飽和単量体を含むラジカル重合性不飽和単量体（Ａ）、ポリイソシアネート化合物（Ｂ）を含有する固形分９０重量％以上のシーラー組成物によって課題を解決できることを見出し、本発明を完成するに至った。
【０００５】
即ち、本発明は、
「１．  下記式（１）のラジカル重合性不飽和単量体及び／又は式（２）のラジカル重合性不飽和単量体を含むラジカル重合性不飽和単量体（Ａ）、及びポリイソシアネート化合物（Ｂ）を含有する固形分９０％以上のシーラー組成物。
式（１）
【０００６】
【化３】
2006022172.tif 000002
【０００７】
（式中、Ｒ１は水素原子又はＣＨ３−、Ｒ２は−Ｃ２Ｈ４−又は−Ｃ３Ｈ６−、Ｒ３は水素原子、又はＣ１〜Ｃ９のアルキル基を表し、ｎは１〜１５の整数を表す）
式（２）
【０００８】
【化４】
2006022172.tif 000003
【０００９】
（式中、Ｒ４は同一でも相異なってもよい水素原子又はＣＨ３−を表し、Ｒ５は−Ｃ２Ｈ４−又は−Ｃ３Ｈ６−、ｍは１〜１５の整数を表す）
２．  光重合開始剤（Ｃ）を含有する、１項に記載された固形分９０重量％以上のシーラー組成物。
３．  ポリオール（Ｄ）を含有する、１項又は２項に記載された固形分９０重量％以上のシーラー組成物。
４．  ラジカル重合性不飽和単量体が、不飽和単量体（Ａ）の固形分合計１００重量部に対し、３０重量部以下の他のラジカル重合性不飽和単量体を含む、１項に記載された固形分９０％以上のシーラー組成物。
５．  無機建材に、１項ないし４項のいずれか１項に記載された固形分９０重量％以上のシーラー組成物を塗布し、さらに上塗り塗料を塗り重ねることを特徴とする塗膜形成方法。
６．  ５項に記載された塗膜形成方法によって塗膜を形成して得られた塗装物品。」
に関する。
【発明の効果】
【００１０】
本発明の固形分９０重量％以上のシーラー組成物は、低揮発性有機化合物が低減して環境対応に優れ、さらに無機建材の内部まで均一に含浸することから、素材強度、耐水性、上塗り付着性等に優れた塗装物品が得られる効果が奏される。例えば、脆弱なケイ酸カルシウム成形素材に、塗布後２分間以下の短時間で素材に２００μｍ以上含浸し、強固な製品を得ることができる。
さらに該シーラー組成物に光重合開始剤を加え、無機建材に塗布し、次に該塗膜上に光硬化型の上塗り塗料を塗り重ねてなる複層塗膜は、従来のシーラー組成物に比べ、塗膜性能、生産性の向上に優れる。
【発明を実施するための最良の形態】
【００１１】
本発明のシーラー組成物は、固形分９０重量％以上、好ましくは９５重量％以上、さらに好ましくは１００重量％であり、特定のラジカル重合性不飽和単量体を含むラジカル重合性不飽和単量体（Ａ）、及びポリイソシアネート化合物（Ｂ）を含有することを特徴とする。
さらに光重合開始剤（Ｃ）を含有して光照射による塗膜硬化や、ポリオール（Ｄ）を添加することによってさらなる低粘度化を容易に図ることが可能である。以下、詳細に説明する。
【００１２】
ラジカル重合性不飽和単量体（Ａ）：
ラジカル重合性不飽和単量体（Ａ）として、下記式（１）のラジカル重合性不飽和単量体及び／又は式（２）のラジカル重合性不飽和単量体を必須成分として含むことを特徴とする。
式（１）
【００１３】
【化５】
2006022172.tif 000004
【００１４】
（式中、Ｒ１は水素原子又はＣＨ３−、Ｒ２は−Ｃ２Ｈ４−又は−Ｃ３Ｈ６−、Ｒ３は水素原子、又はＣ１〜Ｃ９のアルキル基を表し、ｎは１〜１５の整数を表す）
式（２）
【００１５】
【化６】
2006022172.tif 000005
【００１６】
（式中、Ｒ４は同一でも相異なってもよい水素原子又はＣＨ３−を表し、Ｒ５は−Ｃ２Ｈ４−又は−Ｃ３Ｈ６−、ｍは１〜１５の整数を表す）
なお式（１）の具体例としては、ＭＥ−３、ＧＸ−８６７４Ａ、式（２）の具体例としては、ＰＥ−２００、ＰＥ−３００、ＰＥ−４００、ＰＥ−６００、（以上第一工業製薬社製、商品名）が挙げられる。
例えば、ケイ酸カルシウム成形の素材に２００μｍ以上含浸するのに、従来の有機溶剤系のシーラー組成物や水性シーラー組成物では１０分間を越える時間を要していた。しかし本発明のシーラー組成物を用いると、同様の素材に１０分間以下、好ましくは５分間以下、さらに好ましくは２分以下で含浸することが可能である。
無機建材に対するシーラー組成物の含浸の長さは、シーラー組成物を塗布後、例えば、４５℃で２分間セッティングし、製品をダイアモンドカッター等を用いて切断し、断面におけるシーラー組成物が含浸した長さをマイクロスコープ等の測定機器を用いて測定する。
また上記の式（１）で表される化合物は、次に述べるポリイソシアネート化合物（Ｂ）と混合した場合、常温で硬化乾燥（ゲル化）までに７日間以上のポットライフを有することから塗装作業性に優れるものである。
【００１７】
ラジカル重合性不飽和単量体（Ａ）は、式（１）のラジカル重合性不飽和単量体及び／又は式（２）のラジカル重合性不飽和単量体に加えて、その他のラジカル重合性不飽和単量体を併用することもできる。その他のラジカル重合性不飽和単量体としては、式（１）のラジカル重合性不飽和単量体及び／又は式（２）のラジカル重合性不飽和単量体以外に、例えば、１分子中にラジカル重合性不飽和基を１個以上有するモノマーが挙げられる。
該モノマーとしては、ラジカル重合性不飽和基を１個有する１官能重合性モノマー、ラジカル重合性不飽和基を２個有する２官能重合性モノマー及びラジカル重合性不飽和基を３個以上有する３官能以上の重合性モノマーから選ばれる一種又は二種以上のモノマーを使用することができる。
【００１８】
これらのモノマーの具体例としては、以下のものが挙げられる。１官能重合性モノマーとしては、例えば、スチレン、メチル（メタ）アクリレート、エチル（メタ）アクリレート、ブチル（メタ）アクリレート、２−エチルヘキシル（メタ）アクリレート、ラウリル（メタ）アクリレート、シクロヘキシル（メタ）アクリレート、シクロヘキセニル（メタ）アクリレート、２−ヒドロキシル（メタ）アクリレート、ヒドロキシプロピル（メタ）アクリレート、テトラヒドロフルフリル（メタ）アクリレート、ε−カプロラクトン変性テトラヒドロフルフリル（メタ）アクリレート、フェノキシエチル（メタ）アクリレート、フェノキシポリエチレングリコール（メタ）アクリレート、ジシクロペンテニル（メタ）アクリレート、ジシクロペンテニルオキシエチル（メタ）アクリレート、イソボルニル（メタ）アクリレート、ベンジル（メタ）アクリレート、ε−カプロラクトン変性ヒドロキシエチル（メタ）アクリレート、ポリエチレングリコールモノ（メタ）アクリレート、ポリプロピレングリコールモノ（メタ）アクリレート、２−ヒドロキシ−３−フェノキシプロピル（メタ）アクリレート、２−ヒドロキシ−３−ブトキシプロピル（メタ）アクリレート、フタル酸モノヒドロキシエチル（メタ）アクリレート、パラクミルフェノールエチレンオキサイド変性（メタ）アクリレート、Ｎ−メチロール（メタ）アクリルアミド、Ｎ−メチロール（メタ）アクリルアミドブチルエーテル、アクリロイルモルホリン、ジメチルアミノエチル（メタ）アクリレート、Ｎ−ビニル−２−ピロリドンなどが挙げられる。
【００１９】
２官能重合性モノマーとして、例えば、エチレングリコールジ（メタ）アクリレート、ジエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、ネオペンチルグリコールジ（メタ）アクリレート、１，４−ブタンジオールジ（メタ）アクリレート、１，６−ヘキサンジオールジ（メタ）アクリレート、ビスフェノールＡエチレンオキサイド変性ジ（メタ）アクリレート、ビスフェノールＡプロピレンオキサイド変性ジ（メタ）アクリレート、２−ヒドロキシ−１−アクリロキシ−３−メタクリロキシプロパン、トリシクロデカンジメタノールジ（メタ）アクリレート、ジ（メタ）アクリロイルオキシエチルアシッドフォスフェート等が挙げられる。また、２官能重合性モノマーとして、「カヤラッドＨＸ−２２０」、「カヤラッドＨＸ−６２０」、「カヤラッドＲ−１２８Ｈ」、「カヤラッドＲ−６０４」、「ＭＡＮＤＡ」等の商品名で日本化薬（株）や、「ラロマーＬＲ８７６５」商品名でＢＡＳＦ（株）から市販されているモノマーも使用できる。
【００２０】
３官能以上の重合性モノマーとして、例えば、トリメチロールプロパントリ（メタ）アクリレート、トリメチロールプロパンエチレンオキサイド変性トリ（メタ）アクリレート、トリメチロールプロパンプロピレンオキサイド変性トリ（メタ）アクリレート、グリセリントリ（メタ）アクリレート、グリセリンエチレンオキサイド変性トリ（メタ）アクリレート、グリセリンプロピレンオキサイド変性トリ（メタ）アクリレート、ペンタエリスリトールトリ（メタ）アクリレート、ペンタエリスリトールテトラ（メタ）アクリレート、イソシアヌル酸エチレンオキサイド変性トリアクリレート、ジペンタエリスリトールヘキサ（メタ）アクリレートなどが挙げられる。
【００２１】
他に、イソシアネートにヒドロキシル基含有（メタ）アクリレートを反応させた反応物等であるウレタン（メタ）アクリレート、エポキシ樹脂に（メタ）アクリル酸等の不飽和カルボン酸を付加反応させたエポキシ（メタ）アクリレート、ポリエステルポリオールと（メタ）アクリル酸との脱水縮合物であるポリエステル（メタ）アクリレート、ポリプロピレングリコールジ（メタ）アクリレート等のポリアルキレングリコールジ（メタ）アクリレート又はそのアルキレンオキシド変成体等；ヒドロキシエチル（メタ）アクリレート、ヒドロキシプロピル（メタ）アクリレート、ヒドロキシブチル（メタ）アクリレート、（ポリ）エチレングリコールモノ（メタ）アクリレート、（ポリ）プロピレングリコールモノ（メタ）アクリレ−ト、これらの単量体と、β−プロピオラクトン、ジメチルプロピオラクトン、ブチロラクトン、γ−バレロラクトン、γ−カプロラクトン、γ−カプリロラクトン、γ−ラウリロラクトン、ε−カプロラクトン、δ−カプロラクトンなどのラクトン類化合物との反応物（商品名としては、プラクセルＦＭ１（ダイセル化学社製、商品名、カプロラクトン変性メタクリル酸ヒドロキシエステル類）、プラクセルＦＭ２（同左）、プラクセルＦＭ３（同左）、プラクセルＦＡ１（同左）、プラクセルＦＡ２（同左）、プラクセルＦＡ３（同左））なども使用できる。
その他のラジカル重合性不飽和単量体の割合は、ラジカル重合性不飽和単量体（Ａ）の固形分合計１００重量部を基準にして、３０重量部以下、好ましくは２０重量部以下、さらに好ましくは１０重量部以下がよい。
【００２２】
ポリイソシアネート化合物（Ｂ）：
ポリイソシアネート化合物（Ｂ）としては、例えば、ヘキサメチレンジイソシアネート、トリメチルヘキサメチレンジイソシアネート等の脂肪族ジイソシアネート類；水素添加キシリレンジイソシアネート、イソホロンジイソシアネート等の環状脂肪族ジイソシアネート類；トリレンジイソシアネート、４，４′−ジフェニルメタンジイソシアネート等の芳香族ジイソシアネート類等の有機ジイソシアネートそれ自体、又はこれらの各有機ジイソシアネートと多価アルコール、低分子量ポリエステル樹脂もしくは水等との付加物；イソシアヌレート変性ヘキサメチレンジイソシアネート、イソシアヌレート変性イソホロンジイソシアネート等の有機ジイソシアネートのイソシアヌレート変性物；各有機ジイソシアネート同志の環化重合体；各有機ジイソシアネートのビウレット体等を挙げることができる。
ポリイソシアネート化合物（Ｂ）の含有量は、ラジカル重合性不飽和単量体（Ａ）１００重量部に対して１０〜６０重量部、好ましくは２０〜５０重量部の範囲内が好ましい。
【００２３】
光重合開始剤（Ｃ）：
光重合開始剤（Ｃ）は、ラジカル重合性不飽和基をラジカル重合させて、塗料組成物の硬化を開始させる化合物である。光重合開始剤（Ｃ）の具体例としては、例えば、ベンゾイン、ベンゾインメチルエーテル、ベンゾインエチルエーテル、ベンゾインイソブチルエーテル、ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルフォリノ（４−チオメチルフェニル）プロパン−１−オン、２−ベンジル−２−ジメチルアミノ−１−（４−モルホリノフェニル）−ブタノン、２，４，６−トリメチルベンゾイルフェニルフォスフィンオキサイド、２，４，６−トリメチルベンゾイルフェニルエトキシフォスフィンオキサイド、ベンゾフェノン、ｏ−ベンゾイル安息香酸メチル、ヒドロキシベンゾフェノン、２−イソプロピルチオキサントン、２，４−ジメチルチオキサントン、２，４−ジエチルチオキサントン、２，４−ジクロロチオキサントン、２，４，６−トリス（トリクロロメチル）−Ｓ−トリアジン、２−メチル−４，６−ビス（トリクロロ）−Ｓ−トリアジン、２−（４−メトキシフェニル）−４，６−ビス（トリクロロメチル）−Ｓ−トリアジンなどが挙げられる。
光重合開始剤（Ｃ）は、単独で又は２種類以上を組合せで使用できる。該開始剤の含有量は、ラジカル重合性不飽和単量体（Ａ）１００重量部に対して、０．１〜１０重量部程度、好ましくは０．２〜５重量部程度の範囲内がよい。
また、上記光重合開始剤による光重合反応を促進させるため、光増感促進剤を光重合開始剤と併用してもよい。併用し得る光増感促進剤としては、例えば、トリエチルアミン、トリエタノールアミン、メチルジエタノールアミン、４−ジメチルアミノ安息香酸メチル、４−ジメチルアミノ安息香酸エチル、４−ジメチルアミノ安息香酸イソアミル、安息香酸（２−ジメチルアミノ）エチル、４，４’−ジエチルアミノベンゾフェノン等の３級アミン系化合物；トリフェニルホスフィン等のアルキルフォスフィン系化合物；β−チオジグリコール等のチオエーテル系化合物などが挙げられる。
光増感促進剤は、単独で又は２種類以上を組合せて使用でき、その使用量は、ラジカル重合性不飽和単量体（Ａ）１００重量部に対して、０．１〜５重量部程度の範囲内が好ましい。
【００２４】
さらに本発明の固形分９０重量％以上のシーラー組成物は、仕上り性向上や作業性の面から低粘度化を目的として、ポリオール（Ｄ）を含有することができる。
ポリオール（Ｄ）としては、２個または３個以上の水酸基を有する低分子ポリオールを使用することができ、例えば、エチレングリコール、ジエチレングリコール、トリエチレングリコール、プロピレングリコール、ジプロピレングリコール、１，４−、１，３−または２，３−ブタンジオール、ネオペンチルグリコール、１，５−ペンタンジオール、１，６−ヘキサンジオール、３−メチル−１，５−ペンタンジオール、２−エチル−１，３−ヘキサンジオール、２，２，４−トリメチル−１，３−ペンタンジオール、１，８−オクタンジオール、２−メチル−１，８−オクタンジオール、１，９−ノナンジオール、１，１０−デカンジオールなどの脂肪族ジオール、シクロヘキサンジメタノール、シクロヘキサンジオールなどの脂肪族ジオール、メタキシレングリコール、パラキシレングリコール、ビスヒドロキシエトキシベンゼン、ビスヒドロキシエチルテレフタレートなどの芳香族ジオール、トリメチロールエタン、トリメチロールプロパン、グリセリンなどの脂肪族トリオール、挙げることができる。
他に、例えば、ポリカルボン酸、その無水物またはエステルと、ポリオールとを直接エステル化反応させるか、またはエステル交換反応させたポリエステルポリオール、ラクトンを開環重合することにより製造することができるポリエステルポリオールや、ヒドロキシ基および（メタ）アクリロイル基を含有する化合物を（メタ）アクリロイル基を含有する化合物、スチレンおよび／またはその誘導体等と共重合させたアクリルポリオールも使用することができる。
上記のポリオールは、１種類のみを使用しても、複数種を組み合わせて使用してもよく、例えば、複数種のジオールを併用しても、ジオールとトリオールを併用してもよい。
ポリオール（Ｄ）の使用量は、ラジカル重合性不飽和単量体（Ａ）１００重量部に対して、０．１〜２０重量部、好ましくは０．５〜１０重量部の範囲内が好ましい。
本発明の固形分９０％以上のシーラー組成物には、必要に応じて、着色顔料や体質顔料などの顔料類、分散剤、有機溶剤、ｐＨ調整剤、消泡剤、増粘剤、粘性調整剤、造膜助剤、紫外線吸収剤、光安定剤、凍結防止剤、表面調整剤、可塑剤、防腐剤、酸化防止剤などを適宜配合することができる。
【００２５】
塗膜形成方法：
本発明のシーラー組成物の被塗物として用いる無機建材は、特に制限されずに使用でき、例えば、セメント系、珪酸カルシウム系、石膏等の無機質材料を主成分とする多孔質基材（例えば、珪酸カルシウム板、石綿セメント板、木片セメント板、パルプセメント板、軽量気泡コンクリート板等の建築材料、構造材料、土木材料、あるいは工業材料として使用されているもの）を用いることができる。このものの形状としては、例えば、瓦状、板状、加工板状、角状、パイプ状等いずれの形状においても適用することができる。 
上記した無機建材は、例えば、無機質系水硬性物質を押し出し成形法、プレス成形法、一体成形法、乾式成形法、鋳込成形法、抄造法等の通常の方法によって板状に成形し、次いで必要に応じて加熱養生（例えば、４０〜１００℃で４時間〜２０時間加熱）やオートクレーブ養生（特に制限なしに窯業系基材で採用されている条件で行うことができる。通常は約１６０〜１７０℃、約８〜９Ｋｇｆ／ｃｍ２、約４〜８時間、水蒸気存在下で行われる。）等の手段により養生させて得られる。
【００２６】
無機建材への塗装方法は、特に限定なく従来公知の塗装手段、例えば、ローラー、刷毛、浸漬、ロールコーター、エアースプレー、エアレススプレー、カーテンフローコーター、ダイコーターなどを広く採用することができる。その塗装膜厚は、乾燥膜厚で５〜１００μｍ、好ましくは２０〜８０μｍの範囲内の塗装が適当である。
塗膜形成方法としては、特に限定されるものではないが、例えば、無機建材に、本発明の固形分９０％以上のシーラー組成物を塗装し、室温又は６０℃以下で、１〜２分間セッティングし、次に意匠性や塗膜性能の向上を目的として上塗り塗料を塗り重ねることができる。
上塗り塗料としては、光硬化可能な塗料を塗布し、上塗り塗膜面に光を照射することよって乾燥することもできる。またシーラー組成物に光重合開始剤（Ｃ）を含有する場合は、シーラー組成物と上塗り塗料の両塗膜を光照射することよって乾燥できる。
光照射は、通常、波長２００〜４５０ｎｍ程度の範囲の紫外線により行うことが適当である。光源としては、光重合開始剤の種類に応じて、感度の高い波長を有するものを適宜選択して使用することができる。上記紫外線の光源としては、例えば、高圧水銀灯、超高圧水銀灯、キセノンランプ、カーボンアーク、メタルハライドランプ、太陽光などを挙げることができる。塗膜への紫外線照射条件は、通常、線量が１００〜５，０００ｍＪ／ｃｍ２程度、好ましくは３００〜３，０００ｍＪ／ｃｍ２程度、照射時間としては、通常、３秒〜３分間程度でよい。
また、上塗り塗料は水性、有機溶剤系、無溶剤系のいずれの塗料形態であってもよく、例えば、アクリル樹脂系、ウレタン樹脂系、塩化ビニル樹脂系、繊維素樹脂系、シリコーン系樹脂、ポリエステル系樹脂、アルキド系樹脂フッ素樹脂系及びこれらの２種以上の変性樹脂やブレンド樹脂等を使用することができる。
【実施例】
【００２７】
次に、実施例を掲げて本発明を詳細に説明する。尚、実施例及び比較例中の「部」、「％」は「重量部」、「重量％」である。
【００２８】
製造例１
攪拌機、分縮器、全縮器、及びトルクメーターの付いた４つ口５リットルフラスコに、ヘキサヒドロ無水フタル酸７２０部、アジピン酸６８０部、トリメチロールプロパン２７３部、ネオペンチルグリコール７３５部及びメチルジエタノールアミン１１９部を仕込み、１５０℃にて１時間攪拌した後、２３０℃に昇温して縮合水を系外へ留去しながら重縮合反応を行い、キシレンで希釈した後、水酸基価８２ｍｇＫＯＨ／ｇ、固形分７０重量％のポリエステルポリオールを得た。
【００２９】
実施例１    
容器にＧＸ−８６７４Ａ（注３）１００部、デュラネートＴＰＡ−１００（注
９）７１．３部を加えて攪拌し、固形分１００％のシーラー組成物Ｎｏ．１を得た。
【００３０】
実施例２〜８             
表１の配合内容とする以外は、実施例１と同様にして、シーラー組成物Ｎｏ．２〜Ｎｏ．８を得た。
【００３１】
【表１】
2006022172.tif 000006
【００３２】
（注３）ＧＸ−８６７４Ａ：下記の式（３）で表される化合物、第一工業製薬社製、商品名、分子量約２６２
式（３）
【００３３】
【化７】
2006022172.tif 000007
【００３４】
（注４）ＭＥ−３：下記の式（４）で表される化合物、第一工業製薬社製、商品名、分子量約２１８
式（４）
【００３５】
【化８】
2006022172.tif 000008
【００３６】
（注５）ＰＥ−２００：下記の式（５）で表される化合物、第一工業製薬社製、商品名、分子量約１５４
式（５）
【００３７】
【化９】
2006022172.tif 000009
【００３８】
（注６）ＰＥ−４００：下記の式（６）で表される化合物、第一工業製薬社製、商品名、分子量約５０６
式（６）
【００３９】
【化１０】
2006022172.tif 000010
【００４０】
（注７）ラロマーＬＲ８７６５：ＢＡＳＦ社製、商品名、脂肪族エポキシ樹脂系アクリレート
（注８）カヤラッドＲ１２８Ｈ：日本化薬社製、商品名、２−ヒドロキシ−３−フェノキシプロピルアクリレート
（注９）デュラネートＴＰＡ−１００：旭ケミカルズ社製、商品名、ヘキサメチレンジイソシアネートのイソシアヌレート体
（注１０）ミリオネートＣＡ−１Ａ：保土谷建材工業社製、商品名、ジフェニルメタン−４，４'−ジイソシアネート
（注１１）ＤＡＲＯＣＵＲ  １１７３Ｃ：チバ  スペシャリティ  ケミカルズ社製、商品名、２−ヒドロキシ−２−メチルプロピオフェノン、光重合開始剤
（注１２）PHOTO  INITIAT  BDK：ＢＡＳＦ社製、商品名、ベンジルジメチルケタール、光重合開始剤
（注１３）タケラックＵＡ-７０２：三井武田ケミカル社製、商品名、ウレタンポリオール、固形分１００重量％
【００４１】
比較例１                  シーラー組成物Ｎｏ．９
（注１４）ＥＰシーラー：関西ペイント社製、商品名、アクリル樹脂系のエマルション型のシーラー組成物、固形分１９重量％）を比較例１とする。
【００４２】
比較例２                  シーラー組成物Ｎｏ．１０
（注１５）レタンＩＯシーラー：関西ペイント社製、商品名、ジフェニルメタン−４，４'−ジイソシアネート（ＭＤＩ）系の有機溶剤型のシーラー組成物固形分、固形分２０重量％）を比較例２とする。
【００４３】
比較例３                  シーラー組成物Ｎｏ．１１      
式（７）で表される化合物  １００部、デュラネートＴＰＡ−１００（注９）７１．３部を加えて攪拌し、固形分１００％のシーラー組成物Ｎｏ．１を得た。
式（７）
【００４４】
【化１１】
2006022172.tif 000011
【００４５】
試験板の作成
１．ポルトランドセメント６０部、珪砂５０部、パルプ繊維５部、セピオライト３部、カーボンブラック１部、水１２０部からなる組成物を抄造法で板状にし、次いでプレス成形して無機建材板を得た。
２．上記の無機建材板に、シーラー組成物Ｎｏ．１〜Ｎｏ．１１を乾燥重量５．６ｇ／ｃｍ２となるように塗布した。４５℃で２分間セッティングした。
３．その上にゾンネＷ−１１５５（関西ペイント社製、商品名、光硬化型の上塗り塗料）を３５μm塗布し、波長３６５ｎｍ付近の紫外線の光源を用いて、線量２６６ｍＪ／ｃｍ２の紫外線を照射し、塗装物品を得た。
得られた試験板を下記の試験内容にて試験に供した。実施例の結果を表２に、比較例の結果を表３に示す。
【００４６】
【表２】
2006022172.tif 000012
【００４７】
【表３】
2006022172.tif 000013
【００４８】
（注１６）揮発性有機溶剤量：シーラー組成物中の揮発性有機溶剤量の含有量が
○は、２０ｇ／Ｌ未満、
△は、２０ｇ／Ｌ以上でかつ１００ｇ／Ｌ未満
×は、１００ｇ／Ｌを越える
（注１７）シーラーの含浸性：塗装物品をダイアモンドカッターを用いて切断し、シーラー組成物が含浸した長さをマイクロスコープＶＨ７０００（キーエンス社製、商品名）を用いて測定した。
（注１８）ゴバン目付着性：試験板にカッターナイフで４ｍｍ間隔に５×５マスの碁盤目状に切れ目をいれ、２４ｍｍ幅セロテープ（ニチバン社製、商品名）を貼り付けて剥離した。
○：剥離したマス目のないもの、
△：剥離したマス目が２マス以下
×：３マス以上の剥離がある
（注１９）ＪＡＳ寒熱繰り返しＡ試験：ＪＡＳ特殊合板規格に準拠。試験片の中央に直径３ｍｍφの穴を開け、「８０±３℃で２時間放置し、マイナス２０±３℃で２時間放置する」工程を２サイクル行い、以下の基準で評価した。
◎：変化なく良好
○：若干劣るが実用上問題なく良好
△：異常あり
×：著しく異常が認められる
（注２０）耐温水性：各試験板を６０℃±３の温水に２４０時間浸漬した後、塗膜のワレ、剥がれ、フクレなどの塗膜異常の有無を観察した。
◎：変化なく良好
○：若干劣るが実用上問題なく良好
△：異常あり
×：著しく異常が認められる  
（注２１）耐湿性：各試験板を５０℃±３、湿度９５±２％の恒温恒湿器中に２４０時間放置した後、塗膜のワレ、剥がれ、フクレなどの塗膜異常の有無を観察した。
◎：変化なく良好
○：若干劣るが実用上問題なく良好
△：異常あり
×：著しく異常が認められる              
【産業上の利用可能性】
【００４９】
本発明のシーラー組成物は低揮発性有機化合物（低ＶＯＣ）で環境対応に優れ、強度、耐水性、上塗り付着性等に優れた無機建材が得られる。無機建材は多く使用されているので、これに使用する本発明のシーラー組成物も多く使用されると考えられる。